인장 강도 가 800 MPa 이상 이 고 , 한계 굽힘 반경 R 이 2 mm 미만 이 고 , 굽힘 하중 ( N ) 이 판 두께 ( mm ) 의 3000 배 초과 인 경우 를 굽 힘 성 이 우수 한 고강 도 강판 으로서 평가 하 였 다 ( 표 8 중 의 실시 예 ) . 특히 , 실시 예 356 에서 는 , 표층 연화부 의 평균 비커스 경도 가 판 두께 1 / 2 위치 의 평균 비커스 경도 의 0 . 60 배 초과 0 . 90 배 이하 의 요건 을 만족 시키 고 , 또한 표층 연화부 의 나노 경도 의 표준 편차 가 0 . 8 이하 의 요건 을 만족 시키 지만 , 경도 천 이 대 의 판 두께 방향 의 평균 경도 변화 가 5000 ( Δ Hv / mm ) 을 초과 하 고 있 다는 것 을 알 수 있 다 . 그 결과 로서 , 실시 예 356 의 강판 에서 는 , 한계 굽힘 반경 R 은 1 . 5 mm 였 다 . 이것 과 는 대조 적 으로 , 「 표층 연화부 의 평균 비커스 경도 가 판 두께 1 / 2 위치 의 평균 비커스 경도 의 0 . 60 배 초과 0 . 90 배 이하 」 및 「 표층 연화부 의 나노 경도 의 표준 편차 가 0 . 8 이하 」 의 2 개 의 요건 을 만족 시키 고 또한 「 경도 천 이 대 의 판 두께 방향 의 평균 경도 변화 가 5000 ( Δ Hv / mm ) 이하 」 인 실시 예의 강판 에서 는 , 한계 굽힘 반경 R 은 1 mm 였 다 . 또한 , 판 두께 중 심부 가 잔류 오스테나이트 를 면적 분 율 로 10 ％ 이상 포함 하 는 경우 에 는 , 신율 이 15 ％ 이상 으로 되 고 , 굽 힘 성 에 더 하 여 , 연성 에 도 우수 한 고강 도 강판 을 얻 을 수 있 었 다 ( 표 8 중 의 실시 예 301 내지 341 ) . 한편 , 「 인장 강도 가 800 MPa 이상 」 , 「 한계 굽힘 반경 R 이 2 mm 미만 」 및 「 굽 힘 하중 ( N ) 이 판 두께 ( mm ) 의 3000 배 초과 」 의 성능 중 , 어느 하나 라도 만족 시키 지 않 는 경우 는 , 비 교예 로 하 였 다 .